(57)【要約】【課題】本発明が解決しようとする課題は、加工性及びタック性に優れ、耐擦傷性を有する硬化物を作製できる活性エネルギー線硬化型樹脂組成物、該組成物を含む硬化物及び積層体を提供することにある。【解決手段】本発明で提供する解決手段は、  エポキシ基含有モノ（メタ）アクリレートを含むモノマー成分のラジカル重合体（ａ１）とα，β−不飽和カルボン酸（ａ２）との反応物であり、水酸基濃度が２ｍｍｏｌ／ｇ以上、（メタ）アクリル当量が４００ｇ／ｅｑ以下の（メタ）アクリル共重合体（Ａ）、少なくとも３つの（メタ）アクリロイル基を有し、水酸基濃度が０．１ｍｍｏｌ／ｇ以上の多官能（メタ）アクリレート（Ｂ）、及び多官能イソシアネート（Ｃ）を含む活性エネルギー線硬化型樹脂組成物である。【選択図】なし【特許請求の範囲】
【請求項１】
エポキシ基含有モノ（メタ）アクリレートを含むモノマー成分のラジカル重合体（ａ１）とα，β−不飽和カルボン酸（ａ２）との反応物であり、水酸基濃度が２ｍｍｏｌ／ｇ以上、（メタ）アクリル当量が４００ｇ／ｅｑ以下の（メタ）アクリル共重合体（Ａ）、
少なくとも３つの（メタ）アクリロイル基を有し、水酸基濃度が０．１ｍｍｏｌ／ｇ以上の多官能（メタ）アクリレート（Ｂ）、及び
多官能イソシアネート（Ｃ）を含む活性エネルギー線硬化型樹脂組成物。
【請求項２】
（Ａ）成分の水酸基濃度が２ｍｍｏｌ／ｇ以上５ｍｍｏｌ／ｇ以下であり、
（Ａ）成分の（メタ）アクリル当量が１５０ｇ／ｅｑ以上４００ｇ／ｅｑ以下であり、
（Ｂ）成分が３つ以上６つ以下の（メタ）アクリロイル基を有し、
（Ｂ）成分の水酸基濃度が０．１ｍｍｏｌ／ｇ以上２ｍｍｏｌ／ｇ以下である
請求項１に記載の活性エネルギー線硬化型樹脂組成物。
【請求項３】
（Ａ）成分と（Ｂ）成分の固形分の質量比が（Ａ）／（Ｂ）＝３０／７０〜９９／１である請求項１又は２に記載の活性エネルギー線硬化型樹脂組成物。
【請求項４】
（Ａ）成分及び（Ｂ）成分と（Ｃ）成分との固形分の質量比が［（Ａ）＋（Ｂ）］／（Ｃ）＝６０／４０〜９９／１である請求項１〜３のいずれかに記載の活性エネルギー線硬化型樹脂組成物。
【請求項５】
光重合開始剤（Ｄ）を含有する請求項１〜４のいずれかに記載の活性エネルギー線硬化型樹脂組成物。
【請求項６】
フッ素含有化合物（Ｅ）を含有する請求項１〜５のいずれかに記載の活性エネルギー線硬化型樹脂組成物。
【請求項７】
無機微粒子（Ｆ）を含有する請求項１〜６のいずれかに記載の活性エネルギー線硬化型樹脂組成物。
【請求項８】
請求項１〜７のいずれかに記載の活性エネルギー線硬化型樹脂組成物を加熱して得られる、破断伸度４０％以上３００％以下である部分硬化物。
【請求項９】
請求項１〜７のいずれかに記載の活性エネルギー線硬化型樹脂組成物の硬化物。
【請求項１０】
請求項８に記載の部分硬化物又は請求項９に記載の硬化物を基材表面の少なくとも一つの面に有する、積層体。
【請求項１１】
請求項１〜７のいずれかに記載の活性エネルギー線硬化型樹脂組成物を加熱し部分硬化した後、活性エネルギー線を照射し、さらに硬化する方法。
【発明の詳細な説明】
【技術分野】
【０００１】
本発明は、活性エネルギー線硬化型樹脂組成物、硬化物及び積層体に関する。
【背景技術】
【０００２】
携帯電話等の通信機器、自動車内部の情報機器、家電製品等を例とした成形品表面に優れた耐擦傷性を与えるためにハードコート層を付与することが一般的に行われる。
【０００３】
従来より、種種のプラスチックが冷蔵庫、テレビ、エアコン等の家電製品の本体及びそのリモコン、携帯電話、スマートフォン、タブレット、パソコン等の情報端末の筐体及びディスプレイ、自動車部品、自動車内装材等、多分野において利用されている。プラスチックは加工性や透明性、軽量性、安価である等の利点を有しているが、ガラス材料に比べて柔らかく傷がつきやすい欠点を有する。
【０００４】
これらの欠点を改良するためにプラスチック表面にハードコート剤をコーティングしてプラスチックが有する利点を損なうことなく、表面の耐擦傷性を改善している。
【０００５】
このようなハードコート剤としてはシリコーン系、アクリル系、メラミン系樹脂等が用いられている。なかでも紫外線等の活性エネルギー線によって硬化させることができるアクリル系樹脂を用いた活性エネルギー線硬化型樹脂組成物が硬化時間、原料コスト等の観点から主流となっている。
【先行技術文献】
【特許文献】
【０００６】
【特許文献１】特開２００４−１３５０号公報
【発明の概要】
【発明が解決しようとする課題】
【０００７】
活性エネルギー線硬化型樹脂組成物を用いる場合、プラスチックの成形加工前に活性エネルギー線硬化型樹脂組成物を塗工し、活性エネルギー線を照射して架橋硬化させると、樹脂の架橋密度を高めることにより耐薬品性、耐擦傷性を改良できる。その反面、このように架橋硬化された活性エネルギー線硬化型樹脂組成物は加工性に劣る。このような加工性の問題に対処するために、プラスチックの成形加工後に活性エネルギー線硬化型樹脂組成物を塗装等により付与することが行われている（特許文献１）。しかし、前記方法では塗布の工程が多くなること、加工品の曲面部に塗工ムラが発生することや、歩留まりが悪いことが問題となっている。
【０００８】
そのため、プラスチックやフィルムの成形加工前に塗工可能で加工性と耐擦傷性等の塗膜硬度を両立したハードコート剤が求められている。
【０００９】
本発明が解決しようとする課題は、加工性及びタック性に優れ、耐擦傷性を有する硬化物を作製できる活性エネルギー線硬化型樹脂組成物、該組成物を含む硬化物及び積層体を提供することにある。
【課題を解決するための手段】
【００１０】
本発明者らは鋭意検討した結果、
エポキシ基含有モノ（メタ）アクリレートを含むモノマー成分のラジカル重合体（ａ１）とα，β−不飽和カルボン酸（ａ２）との反応物であり、水酸基濃度が２ｍｍｏｌ／ｇ以上、（メタ）アクリル当量が４００ｇ／ｅｑ以下の（メタ）アクリル共重合体（Ａ）、
少なくとも３つの（メタ）アクリロイル基を有し、水酸基濃度が０．１ｍｍｏｌ／ｇ以上の多官能（メタ）アクリレート（Ｂ）、及び
多官能イソシアネート（Ｃ）を含む活性エネルギー線硬化型樹脂組成物
を用いることにより、前記課題を解決できることを見出した。
【００１１】
すなわち、本発明は以下の項目１〜項目１１に関する。
（項目１）
エポキシ基含有モノ（メタ）アクリレートを含むモノマー成分のラジカル重合体（ａ１）とα，β−不飽和カルボン酸（ａ２）との反応物であり、水酸基濃度が２ｍｍｏｌ／ｇ以上、（メタ）アクリル当量が４００ｇ／ｅｑ以下の（メタ）アクリル共重合体（Ａ）、
少なくとも３つの（メタ）アクリロイル基を有し、水酸基濃度が０．１ｍｍｏｌ／ｇ以上の多官能（メタ）アクリレート（Ｂ）、及び
多官能イソシアネート（Ｃ）を含む活性エネルギー線硬化型樹脂組成物。
（項目２）
（Ａ）成分の水酸基濃度が２ｍｍｏｌ／ｇ以上５ｍｍｏｌ／ｇ以下であり、
（Ａ）成分の（メタ）アクリル当量が１５０ｇ／ｅｑ以上４００ｇ／ｅｑ以下であり、
（Ｂ）成分が３つ以上６つ以下の（メタ）アクリロイル基を有し、
（Ｂ）成分の水酸基濃度が０．１ｍｍｏｌ／ｇ以上２ｍｍｏｌ／ｇ以下である
項目１に記載の活性エネルギー線硬化型樹脂組成物。
（項目３）
（Ａ）成分と（Ｂ）成分の固形分の質量比が（Ａ）／（Ｂ）＝３０／７０〜９９／１である項目１又は２に記載の活性エネルギー線硬化型樹脂組成物。
（項目４）
（Ａ）成分及び（Ｂ）成分と（Ｃ）成分との固形分の質量比が［（Ａ）＋（Ｂ）］／（Ｃ）＝６０／４０〜９９／１である項目１〜３のいずれかに記載の活性エネルギー線硬化型樹脂組成物。
（項目５）
光重合開始剤（Ｄ）を含有する項目１〜４のいずれかに記載の活性エネルギー線硬化型樹脂組成物。
（項目６）
フッ素含有化合物（Ｅ）を含有する項目１〜５のいずれかに記載の活性エネルギー線硬化型樹脂組成物。
（項目７）
無機微粒子（Ｆ）を含有する項目１〜６のいずれかに記載の活性エネルギー線硬化型樹脂組成物。
（項目８）
項目１〜７のいずれかに記載の活性エネルギー線硬化型樹脂組成物を加熱して得られる、破断伸度４０％以上３００％以下である部分硬化物。
（項目９）
項目１〜７のいずれかに記載の活性エネルギー線硬化型樹脂組成物の硬化物。
（項目１０）
項目８に記載の部分硬化物又は項目９に記載の硬化物を基材表面の少なくとも一つの面に有する、積層体。
（項目１１）
項目１〜７のいずれかに記載の活性エネルギー線硬化型樹脂組成物を加熱し部分硬化した後、活性エネルギー線を照射し、さらに硬化する方法。
【発明の効果】
【００１２】
本発明の活性エネルギー線硬化型樹脂組成物、該組成物を含む硬化物及び積層体は、加工性、及びタック性に優れ、耐擦傷性を有する。
【発明を実施するための形態】
【００１３】
本発明は、
エポキシ基含有モノ（メタ）アクリレートを含むモノマー成分のラジカル重合体（ａ１）（以下、「（ａ１）成分」ともいう。）とα，β−不飽和カルボン酸（ａ２）（以下、「（ａ２）成分」ともいう。）との反応物であり、水酸基濃度が２ｍｍｏｌ／ｇ以上、（メタ）アクリル当量が４００ｇ／ｅｑ以下の（メタ）アクリル共重合体（Ａ）（以下、「（Ａ）成分」ともいう。）、
少なくとも３つの（メタ）アクリロイル基を有し、水酸基濃度が０．１ｍｍｏｌ／ｇ以上の多官能（メタ）アクリレート（Ｂ）（以下、「（Ｂ）成分」ともいう。）、及び
多官能イソシアネート（Ｃ）（以下、「（Ｃ）成分」ともいう。）を含む活性エネルギー線硬化型樹脂組成物（以下、「樹脂組成物」ともいう。）
に関する。以下、各成分について詳細に説明する。
【００１４】
なお、（メタ）アクリレートとは、アクリレート及び／又はメタクリレートのことである。また、（メタ）アクリルとは、アクリル及び／又はメタクリルのことである。さらに、（メタ）アクリロイルとは、アクリロイル及び／又はメタクリロイルのことである。
【００１５】
＜（Ａ）成分＞
（Ａ）成分は、（ａ１）成分と（ａ２）成分との反応物であり、水酸基濃度が２ｍｍｏｌ／ｇ以上、（メタ）アクリル当量が４００ｇ／ｅｑ以下の（メタ）アクリル共重合体のことである。（Ａ）成分として共重合体は２種以上を組み合わせて使用することもできる。
【００１６】
＜（ａ１）成分＞
（ａ１）成分は、エポキシ基含有モノ（メタ）アクリレートを含むモノマー成分のラジカル重合体である。
【００１７】
エポキシ基を含有するモノ（メタ）アクリレート（以下、「（ａ１−１）成分」ともいう。）として各種公知のものを使用できる。（ａ１−１）成分として、グリシジル（メタ）アクリレート、α−エチル（メタ）アクリル酸グリシジル、α−ｎ−プロピル（メタ）アクリル酸グリシジル、α−ｎ−ブチル（メタ）アクリル酸グリシジル、４−ヒドロキシブチル（メタ）アクリレートグリシジルエーテル、（メタ）アクリル酸［（３，４−エポキシシクロヘキサン）−１−イル］メチル等が例示される。（ａ１−１）成分として例示された物質及び（ａ１−１）成分として公知のものを単独で、或いは２種類以上を組み合わせて使用することができる。（ａ１−１）成分は、入手容易性や耐擦傷性の面から、好ましくはグリシジル（メタ）アクリレートである。
【００１８】
（ａ１）成分の構成モノマーには（ａ１−１）成分の他にエポキシ基を含有しない共重合可能なモノマー（以下、「（ａ１−２）成分」ともいう。）を同時に含んでもよい。
【００１９】
（ａ１−２）成分として各種公知のものを使用できる。（ａ１−２）成分として、スチレン、α−メチルスチレン、ｔ−ブチルスチレン、ジメチルスチレン等の芳香族含有モノ（メタ）アクリレート、無水マレイン酸、無水イタコン酸、無水シトラコン酸、アルケニル無水コハク酸、アルカジエニル無水コハク酸等の脂肪族不飽和ジカルボン酸無水物、（メタ）アクリル酸メチル、（メタ）アクリル酸エチル、（メタ）アクリル酸ブチル、（メタ）アクリル酸ペンチル、（メタ）アクリル酸へキシル、（メタ）アクリル酸シクロへキシル、（メタ）アクリル酸ステアリル、ベンジル（メタ）アクリレート、イソボルニル（メタ）アクリレート、ジシクロペンタジエニル（メタ）アクリレート等の（メタ）アクリル酸エステル、アクリロニトリル、アクリルアミド、酢酸ビニル、いずれか一方の末端に１つ以上の不飽和二重結合を有し、エポキシ基及びカルボキシル基を含有しないマクロモノマー等が例示される。（ａ１−２）成分として例示された物質及び（ａ１−２）成分として公知のものを単独で、或いは２種類以上を組み合わせて使用することができる。
【００２０】
いずれか一方の末端に１つ以上の不飽和二重結合を有し、エポキシ基及びカルボキシル基を含有しないマクロモノマーとして、（メタ）アクリロイル基含有マクロモノマー、ポリシロキサンのマクロモノマー、（メタ）アクリル酸エステルのマクロモノマー、スチレンのマクロモノマー、（メタ）アクリルアミドのマクロモノマー、アクリロニトリルのマクロモノマー等が例示される。
【００２１】
上記、マクロモノマーとして、市販された製品を使用してもよい。当該製品として、特に限定されないが、（メタ）アクリロイル基含有マクロモノマー（製品名「マクロモノマーＡＡ−６」、「マクロモノマーＡＢ−６」、東亞合成（株）製）、ポリシロキサンのマクロモノマー（製品名「サイラプレーンＦＭ−０７１１」、「サイラプレーンＦＭ−０７２１」、ＪＮＣ（株）製）、（メタ）アクリル酸エステルのマクロモノマー（製品名「ブレンマーＰＭＥ−４０００」、「ブレンマーＰＳＥ−１３００」、日油（株）製）等が例示される。
【００２２】
＜（ａ２）成分＞
（ａ２）成分は、α，β−不飽和カルボン酸である。
【００２３】
本明細書においてα，β−不飽和カルボン酸とは、カルボキシル基の隣に位置する炭素（α炭素）と、さらに隣の炭素（β炭素）との間に不飽和結合を有する物質のことである。
【００２４】
（ａ２）成分として、特に限定されず、各種公知のものを使用できる。（ａ２）成分として、α，β−不飽和モノカルボン酸、α，β−不飽和ジカルボン酸等が例示される。
【００２５】
α，β−不飽和モノカルボン酸として、（メタ）アクリル酸等が例示される。α，β−不飽和ジカルボン酸として、イタコン酸、マレイン酸等が例示される。（ａ２）成分として例示された物質及び（ａ２）成分として公知のものを単独で、或いは２種類以上を組み合わせて使用することができる。（ａ２）成分は、樹脂組成物を完全硬化させて得た塗膜（以下、「硬化物」ともいう。）の耐擦傷性が良好であることから、好ましくはα，β−不飽和モノカルボン酸であり、より好ましくは（メタ）アクリル酸である。
【００２６】
（ａ１）成分及び（ａ２）成分の固形分の質量比は、特に限定されないが、通常（ａ１）／（ａ２）＝１０／９０〜９０／１０程度である。
【００２７】
（Ａ）成分の水酸基濃度は、部分硬化した塗膜の加工性及びタック性に優れることから好ましくは２ｍｍｏｌ／ｇ以上であり、より好ましくは２ｍｍｏｌ／ｇ以上５ｍｍｏｌ／ｇ以下である。（Ａ）成分の水酸基濃度は、部分硬化した塗膜のタック性にさらに優れることも考慮に入れると、さらに好ましくは３ｍｍｏｌ／ｇ以上５ｍｍｏｌ／ｇ以下である。（Ａ）成分の水酸基濃度が２ｍｍｏｌ／ｇ未満である場合、詳細な機構は不明であるが、部分硬化した塗膜のタック性が悪くなるため、好ましくない。
【００２８】
本明細書において水酸基濃度とは、水酸基濃度を算出したい１つ以上の成分１ｇ中に含有される水酸基の割合を示しており、「水酸基数／１つ以上の成分の分子量」で算出することができる。
【００２９】
（Ａ）成分の（メタ）アクリル当量は、硬化物や積層体が高い硬度を示し、優れた耐擦傷性を示すことから、好ましくは４００ｇ／ｅｑ以下であり、より好ましくは１５０ｇ／ｅｑ以上４００ｇ／ｅｑ以下であり、さらに好ましくは１５０ｇ／ｅｑ以上３５０ｇ／ｅｑ以下であり、特に好ましくは２００ｇ／ｅｑ以上３５０ｇ／ｅｑ以下である。（Ａ）成分の（メタ）アクリル当量が４００ｇ／ｅｑを越す場合、詳細な機構は不明であるが、硬化物や積層体の耐擦傷性や鉛筆硬度が悪くなるため、好ましくない。
【００３０】
本明細書において（メタ）アクリル当量とは、（メタ）アクリル基１つあたりの分子量で示され、「分子量／官能基数」で算出することができる。
【００３１】
（Ａ）成分の重量平均分子量は、特に限定されないが、硬化物や積層体が耐ブロッキング性に優れ、樹脂組成物が好ましい粘度を呈することから、好ましくは１０，０００以上２００，０００以下である。
【００３２】
本明細書において重量平均分子量は、ゲルパーメーションクロマトグラフィー法によるポリスチレン換算値である。
【００３３】
＜（Ａ）成分の合成方法＞
（Ａ）成分の合成方法として、特に限定されず、各種公知の方法を使用できる。（Ａ）成分の合成方法として、（ａ１）成分に（ａ２）成分を、３０分以上１２時間以内、５０℃以上２００℃以下において反応させる方法等が例示される。
【００３４】
＜（Ｂ）成分＞
（Ｂ）成分は、少なくとも３つの（メタ）アクリロイル基（Ｈ２Ｃ＝ＣＲ−Ｃ（＝Ｏ）−（Ｒは水素又はメチル基））を有し、水酸基濃度が０．１ｍｍｏｌ／ｇ以上の多官能（メタ）アクリレートである。
【００３５】
（Ｂ）成分として、特に限定されず、各種公知のものを使用できる。（Ｂ）成分として、トリ（メタ）アクリレート、テトラ（メタ）アクリレート、ペンタ（メタ）アクリレート、ヘキサ（メタ）アクリレート、ポリ（メタ）アクリレート等が例示される。
【００３６】
トリ（メタ）アクリレートとして、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、プロピレンオキサイド変性グリセリン（メタ）アクリレート、ペンタエリスリトールトリ（メタ）アクリレート等が例示される。
【００３７】
テトラ（メタ）アクリレートとして、ペンタエリスリトールテトラ（メタ）アクリレート、エチレンオキサイド変性ペンタエリスリトールテトラ（メタ）アクリレート、ジペンタエリスリトールテトラ（メタ）アクリレート等が例示される。
【００３８】
ペンタ（メタ）アクリレートとして、ジペンタエリスリトールペンタ（メタ）アクリレート等が例示される。
【００３９】
ヘキサ（メタ）アクリレートとして、ジペンタエリスリトールヘキサ（メタ）アクリレート、エチレンオキサイド変性ジペンタエリスリトールヘキサ（メタ）アクリレート等が例示される。
【００４０】
ポリ（メタ）アクリレートとして、ジペンタエリスリトールポリ（メタ）アクリレート、トリペンタエリスリトールポリ（メタ）アクリレート等が例示される。
【００４１】
本明細書において、ポリ（メタ）アクリレートとは、３つ以上の（メタ）アクリロイル基を有する物質の混合物である。
【００４２】
（Ｂ）成分として例示された物質及び（Ｂ）成分として公知のものを単独で、或いは２種類以上を組み合わせて使用することができる。
【００４３】
（Ｂ）成分は、硬化物や積層体の耐擦傷性に優れることから、好ましくはポリ（メタ）アクリレートであり、さらに好ましくはジペンタエリスリトールポリ（メタ）アクリレートである。
【００４４】
（Ｂ）成分として、市販された製品を使用してもよい。当該製品として、特に限定されないが、ペンタエリスリトールトリアクリレート（（製品名「Ａ−ＴＭＭ−３」、「Ａ−ＴＭＭ−３Ｌ」、新中村化学工業（株）製）、（製品名「Ｍｉｒａｍｅｒ  Ｍ３０１」、ＭＩＷＯＮ社製）、（製品名「アロニックスＭ−３０９」、東亞合成（株）製））、ジトリメチロールプロパンテトラアクリレート（製品名「アロニックスＭ−４０８」、東亞合成（株）製）、ジペンタエリスリトールペンタ（メタ）アクリレート（製品名「ＳＲ３９９」、巴工業（株）製）、ジペンタエリスリトールポリ（メタ）アクリレート（ジペンタエリスリトールペンタ（メタ）アクリレート及びジペンタエリスリトールヘキサ（メタ）アクリレートの混合物）（（製品名「ＫＡＹＡＲＡＤ  ＤＰＨＡ」、日本化薬（株）製）、（製品名「Ａ−９５５０」、新中村化学工業（株）製）、（製品名「アロニックスＭ−４０３」、「アロニックスＭ−４００」、「アロニックスＭ−４０２」、「アロニックスＭ−４０４」、「アロニックスＭ−４０５」、「アロニックスＭ−４０６」、東亜合成（株）製））、トリペンタエリスリトールポリ（メタ）アクリレート（製品名「ビスコート＃８０２，  ＴｒｉＰＥＡ」、大阪有機化学工業（株）製）等が例示される。
【００４５】
（Ｂ）成分の水酸基濃度は、硬化物や積層体が透明性に優れることから、好ましくは０．１ｍｍｏｌ／ｇ以上であり、より好ましくは０．１ｍｍｏｌ／ｇ以上２ｍｍｏｌ／ｇ以下であり、さらにより好ましくは１ｍｍｏｌ／ｇ以上２ｍｍｏｌ／ｇ以下であり、特に好ましくは１．５ｍｍｏｌ／ｇ以上２ｍｍｏｌ／ｇ以下である。
【００４６】
（Ｂ）成分の（メタ）アクリロイル基数は、部分硬化した塗膜のタック性や硬化物や積層体の耐擦傷性に優れることから、少なくとも３つであり、より好ましくは３つ以上６つ以下である。
【００４７】
（Ａ）成分及び（Ｂ）成分の固形分の質量比は、部分硬化した塗膜のタック性や加工性に優れることから、好ましくは３０／７０〜９９／１であり、より好ましくは３０／７０〜９７／３であり、さらに好ましくは３５／６５〜９７／３である。
【００４８】
（Ａ）成分と（Ｂ）成分の合計含有量は、特に限定されないが、部分硬化した塗膜の加工性に優れることから、樹脂組成物の総量に対して好ましくは固形分換算で６０質量％以上９９質量％以下であり、より好ましくは固形分換算で７０質量％以上９９質量％以下である。
【００４９】
＜（Ａ）成分と（Ｂ）成分の混合物の作製方法＞
（Ａ）成分と（Ｂ）成分の混合物は、通常（Ａ）成分及び（Ｂ）成分を常温下において混合することで得られる。
【００５０】
＜（Ｃ）成分＞
（Ｃ）成分は、多官能イソシアネートである。多官能イソシアネートとは、イソシアネート基（−Ｎ＝Ｃ＝Ｏ）を２以上有するものを指す。
【００５１】
（Ｃ）成分として、特に限定されず、各種公知のものを使用できる。（Ｃ）成分として、直鎖状脂肪族多官能イソシアネート、分枝状脂肪族多官能イソシアネート、脂環族多官能イソシアネート、芳香族多官能イソシアネート等が例示される。
【００５２】
直鎖状脂肪族多官能イソシアネートとして、トリメチレンジイソシアネート、テトラメチレンジイソシアネート、ペンタメチレンジイソシアネート、ヘキサメチレンジイソシアネート、オクタメチレンジイソシアネート、デカメチレンジイソシアネート、リジントリイソシアネート等が例示される。
【００５３】
分枝状脂肪族多官能イソシアネートとして、ジイソシアナトヘキサン酸メチル、トリメチルヘキサメチレンジイソシアネート等が例示される。
【００５４】
脂環族多官能イソシアネートとして、ジシクロヘキシルメタンジイソシアネート、イソホロンジイソシアネート、ビス（イソシアナトメチル）シクロヘキサン、シクロヘキサンジイルビス（メチレン）ジイソシアナート、メチルシクロヘキサンジイルジイソシアネート、ノルボルネンメタンジイソシアネート等が例示される。
【００５５】
芳香族多官能イソシアネートとして、トルエンジイソシアネート、メチリジントリス（イソシアナトベンゼン）、キシレンジイソシアネート、ジイソシアナトナフタレン等が例示される。
【００５６】
（Ｃ）成分として例示された物質及び（Ｃ）成分として公知のものを単独で、或いは２種類以上を組み合わせて使用することができる。また、これら１種同士、或いは２種以上の重合体を使用することができる。（Ｃ）成分の重合体であるポリイソシアネートとして、ヌレート体、アダクト体、アロファネート体等が例示される。
【００５７】
（Ｃ）成分は、部分硬化する際の反応性に優れることから、好ましくは直鎖状脂肪族多官能イソシアネートの重合体であり、より好ましくはヘキサメチレンジイソシアネートの重合体である。
【００５８】
（Ｃ）成分として、市販された製品を使用してもよい。当該製品として、特に限定されないが、ヘキサメチレンジイソシアネート（製品コード「Ｈ０３２４」、東京化成工業（株）製）、トリメチルヘキサメチレンジイソシアネート（製品コード「Ｔ１１７６」、東京化成工業（株）製）、ジシクロヘキシルメタン４，４´−ジイソシアネート（製品コード「Ｄ２３８０」、東京化成工業（株）製）、イソホロンジイソシアネート（製品コード「Ｉ０３１４」、東京化成工業（株）製）、１，３−ビス（イソシアナトメチル）シクロヘキサン（製品コード「Ｂ１５３８」、東京化成工業（株）製）、ノルボルネンメタンジイソシアネート（製品名「ノルボルネンメタンジイソシアネート」、ＨＡＮＧＺＨＯＵ  ＢＲＯＷＮ  ＢＩＯ  ＰＨＡＲＭ社製）、トルエン−２，４−ジイソシアネート（製品コード「Ｔ０２６３」、東京化成工業（株）製）、キシレンジイソシアネート（製品コード「Ｘ００２２」、東京化成工業（株）製）、ジイソシアナトナフタレン（製品コード「Ｎ０１６８」、東京化成工業（株）製）、ヘキサメチレンジイソシアネート系ポリイソシアネート（製品名「コロネートＨＸＲ」、「コロネートＨＫ」、「コロネート２７７０」、東ソー（株）製）、１，５−ペンタメチレンジイソシアネート系ポリイソシアネート（製品名「スタビオ  ＰＤＩ」、三井化学（株）製）等が例示される。
【００５９】
（Ａ）成分及び（Ｂ）成分と（Ｃ）成分との固形分の質量比（［（Ａ）成分＋（Ｂ）成分］／（Ｃ）成分）は、特に限定されないが、部分硬化した塗膜の加工性に優れることから、好ましくは［（Ａ）＋（Ｂ）］／（Ｃ）＝６０／４０〜９９／１であり、より好ましくは７５／２５〜９８／２である。
【００６０】
＜樹脂組成物の作製方法＞
樹脂組成物の作製方法として、特に限定されず、各種公知の方法を用いることができる。樹脂組成物の作製方法として、（Ａ）成分、（Ｂ）成分及び（Ｃ）成分を適量配合し、不揮発分を調節するために有機溶媒で希釈調製し、均一に混合する方法等が例示される。
【００６１】
＜（Ｄ）成分＞
樹脂組成物に、さらに光重合開始剤（Ｄ）（以下、「（Ｄ）成分」ともいう。）を含んでいてもよい。（Ｄ）成分は、紫外線等のエネルギー線によってフリーラジカルを発生する化合物である。樹脂組成物に（Ｄ）成分を含有することで、樹脂組成物を硬化させる性能（以下、「硬化性」ともいう。）に優れる。
【００６２】
（Ｄ）成分として、特に限定されず、各種公知のものを使用できる。（Ｄ）成分として、ラジカル系光重合開始剤、カチオン系光重合開始剤、アニオン系光重合開始剤等が例示される。
【００６３】
ラジカル系光重合開始剤として、アルキルフェノン型光重合開始剤、アシルフォスフィンオキサイド型光重合開始剤、水素引き抜き型光重合開始剤、オキシムエステル型光重合開始剤等が例示される。
【００６４】
アルキルフェノン型光重合開始剤として、２，２−ジメトキシ−１，２−ジフェニルエタン−１−オン等のベンジルジメチルケタール、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、１−ヒドロキシ−シクロへキシル−フェニルケトン等のα−ヒドロキシアルキルフェノン、２−メチル−１−（４−メチルチオフェニル）−２−モルフォリノプロパン−１−オン、２−ベンジル−２−ジメチルアミノ−１−（４−モルフォリノフェニル）−１−ブタノン、２−（ジメチルアミノ）−２−［（４−メチルフェニル）メチル］−１−［４−（４−モルホリニル）フェニル］−１−ブタノン等のα−アミノアルキルフェノン等が例示される。
【００６５】
アシルフォスフィンオキサイド型光重合開始剤として、２，４，６−トリメチルベンゾイル−ジフェニル−フォスフィンオキサイド、ビス（２，４，６−トリメチルベンゾイル）−フェニルフォスフィンオキサイド等が例示される。
【００６６】
水素引き抜き型光重合開始剤として、フェニルグリオキシリックアシッドメチルエステル等が例示される。
【００６７】
オキシムエステル型光重合開始剤として、１，２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）等が例示される。
【００６８】
カチオン系光重合開始剤として、ヨードニウム，（４−メチルフェニル）［４−（２−メチルプロピル）フェニル］−ヘキサフルオロフォスフェート（１−）及びプロピレンカーボネートの混合物、トリアリールスルホニウムヘキサフルオロフォスフェート、トリアリールスルフォニウムテトラキス−（ペンタフルオロフェニル）ボレート等が例示される。
【００６９】
アニオン系光重合開始剤として、コバルトアミン系錯体、ｏ−ニトロベンジルアルコールカルバミン酸エステル、オキシムエステル等が例示される。
【００７０】
（Ｄ）成分として例示された物質及び（Ｄ）成分として公知のものを単独で、或いは２種類以上を組み合わせて使用することができる。
【００７１】
（Ｄ）成分は、特に硬化性に優れるため、好ましくはラジカル系光重合開始剤であり、より好ましくはアルキルフェノン型光重合開始剤であり、さらに好ましくはα−ヒドロキシアルキルフェノンであり、特に好ましくは１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、及び／又は１−ヒドロキシ−シクロへキシル−フェニル−ケトンである。
【００７２】
（Ｄ）成分として、市販された製品を使用してもよい。当該製品として、特に限定されないが、２，２−ジメトキシ−１，２−ジフェニルエタン−１−オン（製品名「Ｏｍｎｉｒａｄ（以下、「オムニラッド」ともいう。）  ６５１」、ＩＧＭ  Ｒｅｓｉｎｓ社製）、１−［４−（２−ヒドロキシエトキシ）−フェニル］−２−ヒドロキシ−２−メチル−１−プロパン−１−オン（製品名「Ｏｍｎｉｒａｄ  ２９５９」、ＩＧＭ  Ｒｅｓｉｎｓ社製）、２−ヒドロキシ−１−｛４−［４−（２−ヒドロキシ−２−メチル−プロピオニル）−ベンジル］フェニル｝−２−メチル−プロパン−１−オン（製品名「Ｏｍｎｉｒａｄ１２７」、ＩＧＭ  Ｒｅｓｉｎｓ社製）、１−ヒドロキシ−シクロへキシル−フェニルケトン（製品名「Ｏｍｎｉｒａｄ１８４」、ＩＧＭ  Ｒｅｓｉｎｓ社製）、２−メチル−１−（４−メチルチオフェニル）−２−モルフォリノプロパン−１−オン（製品名「Ｏｍｎｉｒａｄ９０７」、ＩＧＭ  Ｒｅｓｉｎｓ社製）、２−ベンジル−２−ジメチルアミノ−１−（４−モルフォリノフェニル）−１−ブタノン（製品名「Ｏｍｎｉｒａｄ３６９Ｅ」、ＩＧＭ  Ｒｅｓｉｎｓ社製）、２−（ジメチルアミノ）−２−［（４−メチルフェニル）メチル］−１−［４−（４−モルホリニル）フェニル］−１−ブタノン（製品名「Ｏｍｎｉｒａｄ  ３７９ＥＧ」、ＩＧＭ  Ｒｅｓｉｎｓ社製）、２，４，６−トリメチルベンゾイル−ジフェニル−フォスフィンオキサイド（製品名「Ｏｍｎｉｒａｄ  ＴＰＯ  Ｈ」、ＩＧＭ  Ｒｅｓｉｎｓ社製）、ビス（２，４，６−トリメチルベンゾイル）−フェニルフォスフィンオキサイド（製品名「Ｏｍｎｉｒａｄ８１９」、ＩＧＭ  Ｒｅｓｉｎｓ社製）、フェニルグリオキシリックアシッドメチルエステル（製品名「Ｏｍｎｉｒａｄ  ＭＢＦ」、ＩＧＭ  Ｒｅｓｉｎｓ社製）、１，２−オクタンジオン，１−［４−（フェニルチオ）−，２−（Ｏ−ベンゾイルオキシム）］（製品名「ＩＲＧＡＣＵＲＥ  ＯＸＥ  ０１」、ＢＡＳＦジャパン（株）製）、エタノン，１−［９−エチル−６−（２−メチルベンゾイル）−９Ｈ−カルバゾール−３−イル］−，１−（Ｏ−アセチルオキシム）（製品名「ＩＲＧＡＣＵＲＥ  ＯＸＥ  ０２」、ＢＡＳＦジャパン（株）製）、ヨードニウム，（４−メチルフェニル）［４−（２−メチルプロピル）フェニル］−ヘキサフルオロフォスフェート（１−） 及びプロピレンカーボネートの混合物（製品名「Ｏｍｎｉｃａｔ（以下、「オムニキャット」ともいう。）  ２５０」、ＩＧＭ  Ｒｅｓｉｎｓ社製）、トリアリールスルホニウムヘキサフルオロフォスフェート（製品名「Ｏｍｎｉｃａｔ２７０」、ＩＧＭ  Ｒｅｓｉｎｓ社製）、トリアリールスルフォニウム テトラキス−（ペンタフルオロフェニル）ボレート（製品名「ＩＲＧＡＣＵＲＥ  ２９０」、ＢＡＳＦジャパン（株）製）等が例示される。
【００７３】
（Ｄ）成分の含有量は、特に限定されないが、完全硬化させる際の硬化性に優れることから、樹脂組成物の総量に対して好ましくは固形分換算で０．１質量％以上１５質量％以下、より好ましくは固形分換算で０．２質量％以上１０質量％以下である。
【００７４】
＜（Ｅ）成分＞
樹脂組成物に、さらにフッ素含有化合物（Ｅ）（以下、「（Ｅ）成分」ともいう。）を含んでいてもよい。樹脂組成物に（Ｅ）成分を含有することで、特に硬化物や積層体の耐擦傷性に優れ、さらにレベリング性（塗工性）、撥水性、撥油性、防汚性及び指滑り性に優れる。
【００７５】
（Ｅ）成分として、特に限定されず、各種公知のものを使用できる。（Ｅ）成分として、パーフルオロアルキル基含有カルボン酸若しくはその塩、パーフルオロアルキル基含有スルホン酸若しくはその塩又はパーフルオロアルキル基含有リン酸若しくはそのリン酸エステル等のパーフルオロアルキル基含有化合物、上記のパーフルオロアルキル基をパーフルオロアルケニル基に置き換えたパーフルオロアルケニル基含有化合物、上記のパーフルオロアルキル基をパーフルオロエーテル基に置き換えたパーフルオロエーテル基含有化合物、含フッ素基・親油性基含有オリゴマー、含フッ素基・親水性基含有オリゴマー、含フッ素基・親水性基・親油性基含有オリゴマー、含フッ素基・親水性基・親油性基・カルボキシル基含有オリゴマー、含フッ素基・ＵＶ反応性基含有オリゴマー等が例示される。
【００７６】
（Ｅ）成分として例示された物質及び（Ｅ）成分として公知のものを単独で、或いは２種類以上を組み合わせて使用することができる。また、これら１種同士、或いは２種以上の重合体を使用することができる。
【００７７】
（Ｅ）成分は、硬化物の耐擦傷性、撥水性、撥油性、防汚性等に優れることから、好ましくは含フッ素基・ＵＶ反応性基含有オリゴマーである。
【００７８】
（Ｅ）成分として、市販された製品を使用してもよい。当該製品として、パーフルオロブタンスルホン酸塩（製品名「メガファック  Ｆ−１１４」、ＤＩＣ（株）製）、パーフルオロアルキル基含有カルボン酸塩（製品名「メガファック  Ｆ−４１０」、ＤＩＣ（株）製）、パーフルオロアルキル基・リン酸基含有リン酸エステル（製品名「メガファック  Ｆ−５１０」、ＤＩＣ（株）製）、変性パーフルオロポリエーテル（（製品名「オプツールＤＡＣ−ＨＰ」、ダイキン工業（株）製）、（製品名「ＫＹ−１０８」、「ＫＹ−１６４」、「Ｘ−７１−１９５」、「ＫＹ−１９００」、信越化学工業（株）製））、含フッ素基・親油性基含有オリゴマー（製品名「メガファック  Ｆ−２８１」、「メガファック  Ｆ−２５３」、「メガファック  Ｆ−２５１」、以上ＤＩＣ（株）製）、含フッ素基・親水性基含有オリゴマー（製品名「メガファック  Ｆ−４３０」、「メガファック  Ｆ−５５１」、「メガファック  Ｆ−５５２」、ＤＩＣ（株）製）、含フッ素基・親水性基・親油性基含有オリゴマー（製品名「メガファック  Ｆ−４７７」、ＤＩＣ（株）製）、含フッ素基・親水性基・親油性基・カルボキシル基含有オリゴマー（製品名「メガファック  Ｆ−５７０」、ＤＩＣ（株）製）、含フッ素基・ＵＶ反応性基含有オリゴマー（（製品名「メガファック  ＲＳ−５６」、「メガファック  ＲＳ−９０」、「メガファック  ＲＳ−７５」、ＤＩＣ（株）製）、（製品名「ＫＹ−１２０３」、信越化学工業（株）製））等が例示される。
【００７９】
（Ｅ）成分の含有量は、特に限定されないが、硬化物の耐擦傷性に優れることから、樹脂組成物の総量に対して好ましくは固形分換算で０．０５質量％以上１０質量％以下、より好ましくは固形分換算で０．１質量％以上１０質量％以下である。
【００８０】
＜（Ｆ）成分＞
樹脂組成物に、さらに無機微粒子（Ｆ）（以下、「（Ｆ）成分」ともいう。）を含んでいてもよい。樹脂組成物に（Ｆ）成分を含有することで、硬化物や積層体が耐擦傷性に優れる。
【００８１】
（Ｆ）成分として、特に限定されず、各種公知のものを使用できる。（Ｆ）成分として、酸化亜鉛ナノ粒子、シリカナノ粒子、アルミナナノ粒子、酸化セリウムナノ粒子、酸化鉄ナノ粒子、酸化チタンナノ粒子、酸化ジルコニウムナノ粒子、亜酸化銅ナノ粒子等が例示される。
【００８２】
（Ｆ）成分として例示された物質及び（Ｆ）成分として公知のものを単独で、或いは２種類以上を組み合わせて使用することができる。
【００８３】
（Ｆ）成分は、硬化物の耐擦傷性が優れることから、好ましくはアルミナナノ粒子である。
【００８４】
（Ｆ）成分として、市販された製品を使用してもよい。当該製品として、酸化亜鉛ナノ粒子（製品名「ＮＡＮＯＢＹＫ−３８４０」、ＢＹＫ社製）、シリカナノ粒子（製品名「ＮＡＮＯＢＹＫ−３６５０」、「ＮＡＮＯＢＹＫ−３６５２」、ＢＹＫ社製）、アルミナナノ粒子（製品名「ＮＡＮＯＢＹＫ−３６０３」、「ＮＡＮＯＢＹＫ−３６１０」、ＢＹＫ社製）、酸化セリウムナノ粒子（製品名「酸化セリウム（ＩＶ）ナノ粒子（１０ｎｍ）」、富士フィルムワコーケミカル（株）製）、酸化鉄ナノ粒子（製品名「酸化鉄（ＩＩ，ＩＩＩ）、磁性ナノ粒子溶液」、ＳＩＧＭＡ−ＡＬＤＲＩＣＨ社製）、酸化チタンナノ粒子（製品名「ＴＴＯ−５１（Ａ）」、「ＴＴＯ−５５（Ｃ）」、石原産業（株）製）、酸化ジルコニウムナノ粒子（製品名「Ｚｉｒｃｏｎｅｏ−Ｃｐ」、「Ｚｉｒｃｏｎｅｏ−Ｒｐ」、「Ｚｉｒｃｏｎｅｏ−Ｃｗ」、「Ｚｉｒｃｏｎｅｏ−Ｃｋ」、（株）アイテック製）、亜酸化銅ナノ粒子（製品名「ＦＲＣ−Ｎ１０」、古河ケミカルズ（株）製）等が例示される。
【００８５】
（Ｆ）成分の含有量は、特に限定されないが、硬化物の耐擦傷性が優れることから、樹脂組成物の総量に対して好ましくは固形分換算で０．１質量％以上２０質量％以下、より好ましくは固形分換算で０．１質量％以上１０質量％以下である。
【００８６】
＜（Ａ）成分、（Ｂ）成分、（Ｃ）成分、（Ｄ）成分、（Ｅ）成分及び（Ｆ）成分を含有する樹脂組成物の作製方法＞
（Ａ）成分、（Ｂ）成分、（Ｃ）成分、（Ｄ）成分、（Ｅ）成分及び（Ｆ）成分を含有する樹脂組成物の作製方法としては、特に限定されず、各種公知の方法を使用することができる。そのような方法としては、（Ａ）成分、（Ｂ）成分、（Ｃ）成分、（Ｄ）成分、（Ｅ）成分及び（Ｆ）成分を適量配合し、不揮発分を調節するために有機溶媒で希釈調製し、均一に混合する方法等が例示される。
【００８７】
＜その他配合可能な剤＞
樹脂組成物には、更に、アクリル樹脂、エポキシ樹脂やウレタン樹脂等の各種公知の樹脂、反応性希釈モノマー、紫外線吸収剤、酸化防止剤、シリコーン系添加剤、帯電防止剤、防曇剤、レオロジーコントロール剤、充填剤、離型剤、難燃剤、粘度調節剤、可塑剤、抗菌剤、防黴剤、消泡剤、着色剤、安定剤、顔料、表面調整剤、各種溶剤、各種触媒及び光増感剤等から選択される１種以上の剤を配合できる。
【００８８】
＜部分硬化した塗膜＞
樹脂組成物を加熱することで部分硬化させた（以下、当該処理を「加熱処理工程」ともいう。）塗膜もまた本発明の１つである。本発明の部分硬化した塗膜は、クラックを生じることなく深絞り加工などの複雑な形状の成形物表面に積層することができる。
【００８９】
フィルム状の樹脂組成物を加熱することにより、樹脂組成物は熱架橋反応生成物となる。この熱架橋反応生成物はタックフリーの状態にあるため、フィルム状の熱架橋反応生成物上に他の層を刷り重ねたり、フィルムを巻き取ったりすることが容易になる。この加熱しただけの段階では、樹脂組成物に含まれるエチレン性不飽和基は架橋されていないので、樹脂組成物は完全には架橋硬化していない。換言すれば部分硬化の状態となる。したがって、フィルム状の熱架橋反応生成物は成形品の曲面に適応でき、クラックを生じない程度の可撓性を有する。また、部分硬化させた塗膜にマット形状を有するフィルムを貼り付けて形状を転写することや汚れ防止のための保護フィルムを貼り付けることもできる。
【００９０】
当該塗膜の厚みは特に限定されないが、好ましくは１μｍ以上１，０００μｍ以下であり、さらに好ましくは３μｍ以上５００μｍ以下である。厚みをこの範囲とすることで、部分硬化した塗膜の加工性や硬化物の耐擦傷性を向上させることができる。
【００９１】
樹脂組成物の塗工方法として、バーコーター塗工、メイヤーバー塗工、エアナイフ塗工、グラビア塗工、リバースグラビア塗工、オフセット印刷、フレキソ印刷、スクリーン印刷法等が例示される。なお、塗工量は特に限定されないが、通常は、乾燥後の質量が１ｇ／ｍ２以上１，０００ｇ／ｍ２以下、好ましくは３ｇ／ｍ２以上５００ｇ／ｍ２以下になる範囲である。
【００９２】
加熱処理工程の方法として、各種公知の方法を使用できる。加熱処理工程の方法として（Ａ）成分、及び（Ｂ）成分と（Ｃ）成分との反応性の観点から、好ましくは１００℃以上１５０℃以下で１分以上３０分以内加熱する方法等が例示される。
【００９３】
樹脂組成物を加熱処理工程によって硬化してなる塗膜の破断伸度は、好ましくは４０％以上であり、より好ましくは４０％以上３００％以下である。
【００９４】
本発明において塗膜の破断伸度とは、塗膜を伸ばす前の状態を０％としたとき、０％の塗膜の長さ（ｃｍ）から伸びた長さ（ｃｍ）の割合を指す。具体的には、テンシロン万能試験機（製品名「ＲＴＧ−１２５０」、（株）エー・アンド・デイ製）等の市販の引張試験機を用いて、１５０℃で加熱しながら速度１００ｍｍ／ｍｉｎで引張り、試料にクラックが見られるときの長さ及び引張る前の試料の長さを用いて下記式から算出する。
破断伸度（％）＝１００×（Ｌ−Ｌｏ）／Ｌｏ
Ｌｏ：引張る前の試料の長さ
Ｌ：クラックが見られ始めたときの試料の長さ
【００９５】
＜硬化物＞
加熱処理工程を経た塗膜に紫外線等の活性エネルギー線を照射することにより得られる硬化物もまた本発明の１つである。
【００９６】
紫外線照射により硬化させる方法として、各種公知の方法を使用できる。紫外線照射により硬化させる方法として、１５０ｎｍ以上４５０ｎｍ以下の波長域の光を発する高圧水銀ランプ、超高圧水銀灯、カーボンアーク灯、メタルハライドランプ、キセノンランプ、ケミカルランプ、無電極放電ランプ又はＬＥＤ等を用いて、１０ｍＪ／ｃｍ２以上１０，０００ｍＪ／ｃｍ２以下程度照射する方法等が例示される。
【００９７】
＜積層体＞
本発明は、加熱処理工程を経た塗膜を基材の少なくとも一つの面に貼り付け、さらに紫外線等の活性エネルギー線を照射して完全に硬化してなる積層体でもある。部分硬化した塗膜を完全に硬化することで、基材に傷付き難さを付与することができる。
【００９８】
＜成形物＞
樹脂組成物の適用例として、各種公知の物品へのハードコート層の形成が例示される。
【００９９】
当該物品として、各種公知の物品が例示される。当該物品として、冷蔵庫、テレビ又はエアコン等の家電製品の本体及びそのリモコン、携帯電話、スマートフォン、タブレット又はパソコン等の情報端末の筐体及びディスプレイ、並びに自動車部品又は自動車内装材等のプラスチック成形品が例示される。特に、情報端末の筐体に対して使用することが想定される。
【０１００】
＜適用可能な基材＞
樹脂組成物を、金属、プラスチック、フィルム又はガラス等の各種基材に適用できる。
【０１０１】
各種基材として、各種公知のものを使用できる。各種基材として、金属、プラスチック、フィルム、ガラス又はその他の樹脂等が例示される。
【０１０２】
金属として、鉄、アルミニウム、アルミめっき鋼板、ティンフリー鋼板（ＴＦＳ）、ステンレス鋼板、リン酸亜鉛処理鋼板、亜鉛・亜鉛合金めっき鋼板（ボンデ鋼板）の処理鋼板等が例示される。
【０１０３】
プラスチックとして、ＡＢＳ、ポリカーボネート（ＰＣ）、ポリエチレン（ＰＥ）、ポリプロピレン（ＰＰ）、ポリスチレン（ＰＳ）、ポリエチレンテレフタレート（ＰＥＴ）等のポリエステル（ＰＥ）、ポリメタクリル酸メチル（ＰＭＭＡ）等のアクリル、ＦＲＰ等が例示される。
【０１０４】
フィルムとして、ＰＥＴ、ポリエチレンナフタレート（ＰＥＮ）等が例示される。
【０１０５】
その他の基材として、エポキシ樹脂、メラミン樹脂、トリアセチルセルロース樹脂、ＡＢＳ樹脂、ＡＳ樹脂、ノルボルネン系樹脂等が例示される。
【実施例】
【０１０６】
以下に、合成例、実施例、比較例、評価例及び比較評価例を挙げて本発明をさらに具体的に説明するが、本発明はこれら実施例に限定されるものではない。なお、以下の説明で、部および％は質量基準である。
【０１０７】
本実施例において重量平均分子量（Ｍｗ）は、下記条件のゲルパーミエーションクロマトグラフィー（ＧＰＣ）により測定した。
（ＧＰＣ測定条件）
機種    ：製品名「ＨＬＣ−８２２０」（東ソー（株）製）
カラム  ：製品名「ＴＳＫｇｅｌ  ＳｕｐｅｒＨＭ−Ｌ」（東ソー（株）製）×３本
展開溶媒：テトラヒドロフラン（以下、「ＴＨＦ」ともいう。）
【０１０８】
＜合成例１：（Ａ−１）成分の合成＞
撹拌装置、冷却管、温度計及び窒素導入管を備えた反応装置に、グリシジルメタクリレート（以下、「ＧＭＡ」ともいう。）３２．６部、酢酸ブチル４８．６部及びアゾビスイソブチロニトリル（以下、「ＡＩＢＮ」ともいう。）１．５部を仕込んだ後、窒素流気下で約１００℃になるまで昇温し、１０時間保温した。反応終了後、６０℃まで冷却しアクリル酸（以下、「ＡＡ」ともいう。）１６．６部、メトキノン０．５部及びトリフェニルフォスフィン０．１部を仕込み、空気バブリング下にて、１１０℃まで昇温させ９時間反応させて、樹脂固形分５０％の（メタ）アクリル共重合体溶液（以下、「（Ａ−１）成分」ともいう。）を得た。得られた（メタ）アクリル共重合体は、水酸基濃度４．７ｍｍｏｌ／ｇ、アクリル当量２１４ｇ／ｅｑ、重量平均分子量（ＧＰＣ法によるポリスチレン換算値）３０，０００であった。
【０１０９】
＜合成例２：（Ａ−２）成分の合成＞
撹拌装置、冷却管、温度計及び窒素導入管を備えた反応装置に、ＧＭＡ１６．３部、メタクリル酸メチル１６．３部、酢酸ブチル４８．６部及びＡＩＢＮ２．０部を仕込んだ後、窒素流気下で約１００℃になるまで昇温し、１０時間保温した。反応終了後、６０℃まで冷却しＡＡ８．３部、メトキノン０．５部及びトリフェニルフォスフィン０．１部を仕込み、空気バブリング下にて、１１０℃まで昇温させ９時間反応させて、樹脂固形分５０％の（メタ）アクリル共重合体溶液（以下、「（Ａ−２）成分」ともいう。）を得た。得られた（メタ）アクリル共重合体は、水酸基濃度２．８ｍｍｏｌ／ｇ、アクリル当量３５６ｇ／ｅｑ、重量平均分子量（ＧＰＣ法によるポリスチレン換算値）１０，０００であった。
【０１１０】
＜合成例３：（Ａ−３）成分の合成＞
撹拌装置、冷却管、温度計及び窒素導入管を備えた反応装置に、ＧＭＡ８．２部、メタクリル酸メチル２４．６部、酢酸ブチル４８．６部及びＡＩＢＮ２．０部を仕込んだ後、窒素流気下で約１００℃になるまで昇温し、１０時間保温した。反応終了後、６０℃まで冷却しＡＡ４．２部、メトキノン０．５部及びトリフェニルフォスフィン０．１部を仕込み、空気バブリング下にて、１１０℃まで昇温させ９時間反応させて、樹脂固形分５０％の（メタ）アクリル共重合体溶液（以下、「（Ａ−３）成分」ともいう。）を得た。得られた（メタ）アクリル共重合体は、水酸基濃度１．６ｍｍｏｌ／ｇ、アクリル当量６３５ｇ／ｅｑ、重量平均分子量（ＧＰＣ法によるポリスチレン換算値）１０，０００であった。
【０１１１】
＜実施例１：樹脂組成物（１）の調製＞
（Ａ−１）成分１４０．０部に、ジペンタエリスリトールポリアクリレート（製品名「アロニックスＭ−４０３」、東亞合成（株）製、水酸基濃度１．６ｍｍｏｌ／ｇ、ジペンタエリスリトールペンタアクリレート及びジペンタエリスリトールヘキサアクリレートの混合物）（以下、「（Ｂ−１）成分」ともいう。）３０．０部、ポリイソシアネート（製品名「コロネートＨＫ」、東ソー（株）製、ヘキサメチレンジイソシアネートをベースとしたポリイソシアネート）（以下、「（Ｃ−１）成分」ともいう。）１０．０部、光重合開始剤として１−ヒドロキシ−シクロへキシル−フェニル−ケトン（製品名「Ｏｍｎｉｒａｄ  １８４」、ＩＧＭ  Ｒｅｓｉｎｓ社製）（以下、「（Ｄ）成分」ともいう。）５．０部、フッ素含有化合物（製品名「メガファック  ＲＳ−９０」、ＤＩＣ（株）製）（以下、「（Ｅ）成分」ともいう。）２．０部、アルミナナノ粒子（製品名「ＮＡＮＯＢＹＫ−３６１０」、ＢＹＫ社製）（以下、「（Ｆ）成分」ともいう。）１４．０部、触媒としてジオクチルスズジラウレート（以下、「（Ｇ）成分」ともいう。）０．０２部を配合し、不揮発分が２０％になるようにメチルエチルケトンで希釈調製し、均一に混合して樹脂組成物を得た。
【０１１２】
＜実施例２〜１３：樹脂組成物（２）〜（１３）の調製＞
下記の表１に示す組成に変更した以外は実施例１と同様に操作し、樹脂組成物（２）〜（１３）を調製した。
【０１１３】
＜比較例１〜６：樹脂組成物（Ｃ１）〜（Ｃ６）の調製＞
下記の表２に示す組成に変更した以外は実施例１と同様に操作し、樹脂組成物（Ｃ１）〜（Ｃ６）を調製した。
【０１１４】
＜評価例１−１：部分硬化した塗膜（１）の作製＞
基材（ポリメタクリル酸メチル製、厚さ０．４００ｍｍ）の表面にバーコーター（型番「Ｎｏ．２４」、第一理化（株）製）を用いて樹脂組成物（１）を、膜厚約５μｍで塗布し、１２０℃の循風乾燥機中で２分間乾燥し、樹脂組成物を加熱することで部分硬化した塗膜（１）を形成した。
【０１１５】
＜評価例１−２：硬化物（１）の作製＞
部分硬化した塗膜（１）を高圧水銀灯（出力１２０Ｗ／ｃｍ）を用いて、照射距離１５ｃｍ、ベルトスピード７ｍ／ｍｉｎ、積算照射量３００ｍＪ／ｃｍ２の条件で硬化させて、硬化物（１）を作製した。
【０１１６】
＜評価例２−１〜１３−１：部分硬化した塗膜（２）〜（１３）の作製＞
樹脂組成物（１）を樹脂組成物（２）〜（１３）に変更した以外は評価例１−１と同様に操作し、部分硬化した塗膜（２）〜（１３）を作製した。
【０１１７】
＜評価例２−２〜１３−２：硬化物（２）〜（１３）の作製＞
部分硬化した塗膜（１）を部分硬化した塗膜（２）〜（１３）に変更した以外は評価例１−２と同様に操作し、硬化物（２）〜（１３）を作製した。
【０１１８】
＜比較評価例１−１〜６−１：部分硬化した塗膜（Ｃ１）〜（Ｃ６）の作製＞
樹脂組成物（１）を樹脂組成物（Ｃ１）〜（Ｃ６）に変更した以外は評価例１−１と同様に操作し、部分硬化した塗膜（Ｃ１）〜（Ｃ６）を作製した。
【０１１９】
＜比較評価例１−２〜６−２：硬化物（Ｃ１）〜（Ｃ６）の作製＞
部分硬化した塗膜（１）を部分硬化した塗膜（Ｃ１）〜（Ｃ６）に変更した以外は評価例１−２と同様に操作し、硬化物（Ｃ１）〜（Ｃ６）を作製した。
【０１２０】
＜性能評価：耐擦傷性＞
硬化物（１）〜（１３）及び（Ｃ１）〜（Ｃ６）を市販の測定装置（製品名「平面摩耗試験機」、（株）大栄科学精機製作所製）にセットし、スチールウール（番手「＃００００」、等級「極細」、日本スチールウール（株）製）を用いて、硬化物表面を１ｋｇ荷重で１０００回往復擦傷した。下記の基準に従って、できた傷の本数から積層体の耐擦傷性を評価した。
○：傷３本未満
△：傷３本以上、１０本未満
×：傷１０本以上
【０１２１】
＜性能評価：加工性＞
部分硬化した塗膜（１）〜（１３）及び（Ｃ１）〜（Ｃ６）を長さ１３ｃｍ、幅１．５ｃｍで切り出した試験片を１５０℃の循風乾燥機中で延伸し、破断伸度を評価した。
◎：破断伸度が１００％以上３００％以下
○：破断伸度が４０％以上１００％未満
×：破断伸度が４０％未満、若しくは熱硬化膜作製不可
【０１２２】
＜性能評価：タック性＞
部分硬化した塗膜（１）〜（１３）及び（Ｃ１）〜（Ｃ６）を指触し、塗膜表面に指の跡の有無を評価した。
○：指の跡無し
×：指の跡有り
【０１２３】
＜性能評価：透明性＞
市販の測定装置（製品名「ヘイズメーター」、型名「ＨＭ−１５０」、（株）村上色彩技術研究所製）を使用して硬化物（１）〜（１３）及び（Ｃ１）〜（Ｃ６）におけるヘイズ値を測定し、各硬化物の透明性を評価した。なお、ヘイズ値の測定は、ＪＩＳ  Ｋ  ７１３６：２０００に準拠して測定した。
【０１２４】
樹脂組成物（１）〜（１３）の組成及び各性能評価の結果を表１に示す。また、樹脂組成物（Ｃ１）〜（Ｃ６）の組成及び各性能評価の結果を表２に示す。
【０１２５】
【表１】
2020041123.tif 000002
【０１２６】
【表２】
2020041123.tif 000003
【０１２７】
表１〜表２中の用語の意味は下記のとおりである。
（Ａ−１）：合成例１で得られた（メタ）アクリル共重合体溶液（水酸基濃度４．７ｍｍｏｌ／ｇ、アクリル当量２１４ｇ／ｅｑ）
（Ａ−２）：合成例２で得られた（メタ）アクリル共重合体溶液（水酸基濃度２．８ｍｍｏｌ／ｇ、アクリル当量３５６ｇ／ｅｑ）
（Ａ−３）：合成例３で得られた（メタ）アクリル共重合体溶液（水酸基濃度１．６ｍｍｏｌ／ｇ、アクリル当量６３５ｇ／ｅｑ）
（Ｂ−１）：ジペンタエリスリトールポリアクリレート（製品名「アロニックスＭ−４０３」、東亞合成（株）製、水酸基濃度１．６ｍｍｏｌ／ｇ、５−６官能）
（Ｂ−２）：ジペンタエリスリトールヘキサアクリレート（製品名「Ｍｉｒａｍｅｒ  Ｍ６００」、東洋ケミカルズ（株）製、水酸基濃度０．０８ｍｍｏｌ／ｇ、６官能）
（Ｂ−３）：ジプロピレングリコールジアクリレート（製品名「ＭｉｒａｍｅｒＭ２２２」、東洋ケミカルズ（株）製、水酸基濃度０．４４ｍｍｏｌ／ｇ、２官能）
（Ｃ−１）：ヘキサメチレンジイソシアネートのイソシアヌレート体（製品名「コロネートＨＫ」、東ソー（株）製）
（Ｃ−２）：ヘキサメチレンジイソシアネートのアダクト体（製品名「コロネートＨＬ」、東ソー（株）製）
（Ｃ−３）：ヘキサメチレンジイソシアネートのアロファネート体（製品名「コロネート２７７０」、東ソー（株）製）